СПОСОБ ПОЛУЧЕНИЯ ПРОДУКТА ПОЛИМЕРИЗАЦИИ С РАСКРЫТИЕМ КОЛЬЦА

1. Способ получения продукта полимеризации с раскрытием кольца, который включает стадии:
а) предоставление продукта реакции, по меньшей мере, одного полиизоцианата и 2-оксо-1,3-диоксолан-4-карбоновой кислоты; и
б) подвергание указанного продукта реакции температуре в диапазоне от 40 до 150°C в присутствии каталитического количества, по меньшей мере, одного ненуклеофильного основания.
2. Способ по п. 1, в котором по диизоцианат выбирают из алифатического изоцианата, ароматического изоцианата, циклоалифатического изоцианата, или их комбинации, который имеет -NCO функциональность ≥2.
3. Способ по п. 1, в котором полиизоцианат выбирают из толуилендиизоцианата, изофорондиизоцианата, дифенилметандиизоцианата, 4,4'-диизоцианато-дициклогексилметана, тетраметилендиизоцианата, пентаметилендиизоцианата, гексаметилендиизоцианата, изомеров, димеров, тримеров, олигомеров и их смесей.
4. Способ по п. 1, в котором полиизоцианат представляет собой полиизоцианатный преполимер, который получают посредством реакции молярного избытка полиизоцианата как определено в п. 2 или п. 3 с полиолом.
5. Способ по п. 4, в котором полиол имеет среднюю ОН функциональность 2-8, предпочтительно 2-6 и в особенности 2 или 3.
2-4
6. Способ по п. 5, в котором полиол представляет собой поли-C-алкиленоксид, имеющий среднечисловую молекулярную массу Mn в диапазоне от 400 до 10000.
7. Способ по любому из предыдущих пунктов, в котором продукт реакции стадии (а) получают:
(1) реакцией полиизоцианата с эквимолярным количеством 2-оксо-1,3-диоксолан-4-карбоновой кислоты; или
(2) реакцией на первой стадии молярного избытка полиизоцианата с 2-оксо-1,3-диоксолан-4-карбоновой кислотой до получения промежуточного соединения, и на второй стадии реакцией промежуточного соединения с полиолом как описано в данном описании выше.
8. Способ по любому из предыдущих пунктов, в котором продукт реакции стадии (а) является соединением формулы (I)
где R означает х-валентный радикал, производный указанного полиизоцианата путем формального удаления NCO групп, а х означает целое число от 2 до 6, предпочтительно 2 или 3.
9. Способ по любому из предыдущих пунктов, в котором стадию (б) осуществляют при температуре в диапазоне от 40 до 150°C, предпочтительно 60-150°C.
10. Способ по любому из предыдущих пунктов, в котором ненуклеофильное основание выбирают из 1,8-диазабицикло[5.4.0]ундец-7-ена, 1,5-диазобицикло-[4.3.0]нон-5-ена, 1,4-диазабицикло[2.2.2]октана, 2,6-ди-трет-бутилпиридина, диизопропилэтиламина, тетраметилгуанидина или их смесей.
11. Продукт полимеризации с раскрытием кольца, получаемый способом по любому из предыдущих пунктов.
12. Продукт по п. 11 в форме пены, в особенности пены с открытыми порами.
13. Композиция, включающая продукт реакции стадии (а) и ненуклеофильное основание.
14. Композиция по п. 13 в форме набора из частей, в котором одна часть включает продукт реакции стадии (а) и другая часть включает ненуклеофильное основание.
15. Применение продукта полимеризации с раскрытием кольца по любому из пп. 11-12 или композиции по любому из пп. 13-14, в качестве или для изготовления строительного материала, в особенности связующего вещества, отеплителя, герметизирующей замазки, или покрытия.
16. Применение продукта полимеризации с раскрытием кольца по любому из пп. 11-12 или композиции по любому из пп. 13-14 для получения матрасов или намотанных подушек.
17. Применение 2-оксо-1,3-диоксолан-4-карбоновой кислоты и/или продукта реакции стадии (а) формулы (I) для получения пены.